(57)【要約】【課題】押釦スイッチ用部材の金属接点と固定電極との間に絶縁性の微小な異物が存在しても接触面積を著しく減少することなく導通障害を起こし難く、金属接点と押釦スイッチ用部材との一体成形時に押釦スイッチ用部材の樹脂材料が金属接点の接触面側に被ることのない押釦スイッチ用部材及びその製造方法を提供する。【解決手段】固定電極６と接触し得る接触部８を有する金属接点７に、本体２と接合する接続仕切膜９を設け、該接続仕切膜９には接触部８が突設し、該接触部８には微小な異物１５が入り得る独立した凹部又は連続した凹部１４を形成した。【選択図】　図１
2004134241.tif 000002
【特許請求の範囲】
【請求項１】
固定電極と接触し得る接触部を有する金属接点と該金属接点が接合される弾性材料からなる本体とを備えた押釦スイッチ用部材であって、
前記金属接点は、前記本体と接合する接続仕切膜を有し、該接続仕切膜には前記接触部が突設しており、該接触部には微小な異物が入り得る独立した凹部が形成されていることを特徴とする押釦スイッチ用部材。
【請求項２】
固定電極と接触し得る接触部を有する金属接点と該金属接点が接合される弾性材料からなる本体とを備えた押釦スイッチ用部材であって、
前記金属接点は、前記本体と接合する接続仕切膜を有し、該接続仕切膜には前記接触部が突設しており、該接触部には微小な異物が入り得る連続した凹部が形成されていることを特徴とする押釦スイッチ用部材。
【請求項３】
前記金属接点が延性を有する金属材料であって、前記接続仕切膜の厚さが５０μｍ以下であることを特徴とする請求項１又は２に記載の押釦スイッチ用部材。
【請求項４】
前記金属接点の接続仕切膜には、前記押釦スイッチ用部材の本体と同様の組成を有する弾性部材が設けられていることを特徴とする請求項１乃至３のいずれか１つに記載の押釦スイッチ用部材。
【請求項５】
固定電極と接触し得る接触部を有する金属接点と該金属接点が接合される弾性材料からなる本体とを備えた押釦スイッチ用部材の製造方法であって、金属シートの一方の面にエッチング加工又はプレス加工により前記接触部に微小な異物が入り得る独立又は連続した凹部を形成する形成する工程と、前記金属シートの他方の面に弾性シートを積層し加熱加圧して弾性シート付き金属シートを製作する工程と、該弾性シート付き金属シートから所定平面形状の接点構造体を分離する切断工程と、分離切断した前記接点構造体を前記押釦スイッチ用部材に接合する工程とを有することを特徴とする押釦スイッチ用部材の製造方法。
【請求項６】
前記切断工程は、ダイセットに備え付けられたポンチとダイスとによる打ち抜き加工を行うものであって、前記弾性シート付き金属シートから前記接点構造体を打ち抜く際に、前記弾性シートに前記ポンチを宛い、前記ポンチの周囲の前記弾性シートを加圧しつつ前記ポンチの下部に対応する前記金属シートの部位を前記ポンチの動きに連動して下降する支持部材で支持するようにしたことを特徴とする請求項５に記載の押釦スイッチ用部材の製造方法。
【発明の詳細な説明】
【０００１】
【発明の属する技術分野】
この発明は、固定電極と接触する金属接点を備えた押釦スイッチ用部材に関し、特に固定電極と金属接点の間に絶縁性の微小な異物が存在しても導電障害を起こし難い押釦スイッチ用部材とその製造方法に関する。
【０００２】
【従来の技術】
従来、この種の押釦スイッチ用部材としては、所定形状のシリコーンゴム製ゴム接点本体の一部に、洋白に金メッキを施した金属板にゴム層を積層した積層体を所定形状に打ち抜いた金属接点を設けたものがある（特許文献１参照。）。
【０００３】
【特許文献１】
特開昭６３−９６８２２号公報（第１図）。
【０００４】
【発明が解決しようとする課題】
しかしながら、このような単なる板状の金属接点を設けた押釦スイッチ用部材では、金属板自体の強度が高くて変形し難いため、製造工程中に塵や埃等の絶縁性の微小な異物が金属接点と固定電極との間に侵入した場合には、金属板が異物の形状に応じて変形することができず、広い範囲で間隙が生じてしまい、そのため金属接点と固定電極との接触面積が大幅に減少して、押釦スイッチの導通不良を生じ易いといった問題点があった。
【０００５】
そこで、この発明では、押釦スイッチ用部材の金属接点と固定電極との間に絶縁性の微小な異物が存在しても接触面積を著しく減少することなく導通障害を起こし難い、押釦スイッチ用部材及びその製造方法を提供することとを課題とする。
【０００６】
他の課題は、金属接点と押釦スイッチ用部材との一体成形時に押釦スイッチ用部材の樹脂材料が接触面側に被ることで成形不良を生じることのない押釦スイッチ用部材及びその製造方法を提供することにある。
【０００７】
【課題を解決するための手段】
以上のような課題を解決すべく、請求項１に記載の発明は、固定電極と接触し得る接触部を有する金属接点と該金属接点が接合される弾性材料からなる本体とを備えた押釦スイッチ用部材であって、前記金属接点は、前記本体と接合する接続仕切膜を有し、該接続仕切膜には前記接触部が突設しており、該接触部には微小な異物が入り得る独立した凹部が形成されていることを特徴としている。
【０００８】
請求項２に記載の発明は、固定電極と接触し得る接触部を有する金属接点と該金属接点が接合される弾性材料からなる本体とを備えた押釦スイッチ用部材であって、前記金属接点は、前記本体と接合する接続仕切膜を有し、該接続仕切膜には前記接触部が突設しており、該接触部には微小な異物が入り得る連続した凹部が形成されていることを特徴としている。
【０００９】
請求項３に記載の発明は、請求項１又は２に記載の構成に加えて、前記金属接点が延性を有する金属材料であって、前記接続仕切膜の厚さが５０μｍ以下であることを特徴としている。
【００１０】
請求項４に記載の発明は、請求項１乃至３のいずれか１つに記載の構成に加えて、前記金属接点の接続仕切膜には、前記押釦スイッチ用部材の本体と同様の組成を有する弾性部材が設けられていることを特徴としている。
【００１１】
請求項５に記載の発明は、固定電極と接触し得る接触部を有する金属接点と該金属接点が接合される弾性材料からなる本体とを備えた押釦スイッチ用部材の製造方法であって、金属シートの一方の面にエッチング加工又はプレス加工により前記接触部に微小な異物が入り得る独立又は連続した凹部を形成する形成する工程と、前記金属シートの他方の面に弾性シートを積層し加熱加圧して弾性シート付き金属シートを製作する工程と、該弾性シート付き金属シートから所定平面形状の接点構造体を分離する切断工程と、分離切断した前記接点構造体を前記押釦スイッチ用部材に接合する工程とを有することを特徴としている。
【００１２】
請求項６に記載の発明は、請求項５に記載の構成に加えて、前記切断工程は、ダイセットに備え付けられたポンチとダイスとによる打ち抜き加工を行うものであって、前記弾性シート付き金属シートから前記接点構造体を打ち抜く際に、前記弾性シートに前記ポンチを宛い、前記ポンチの周囲の前記弾性シートを加圧しつつ前記ポンチの下部に対応する前記金属シートの部位を前記ポンチの動きに連動して下降する支持部材で支持するようにしたことを特徴としている。
【００１３】
【発明の実施の形態】
以下、この発明の実施の形態を図１乃至８を用いて説明する。
【００１４】
図１は、この発明の実施の形態に係る押釦スイッチ用部材の要部断面図である。図２は、この発明の実施の形態に係る押釦スイッチ用部材の接点構造体の要部断面図である。
【００１５】
押釦スイッチ用部材１は、図１に示したように、押圧操作部２と本体３とをドーム状の薄膜４で接続した形態にシリコーンゴムやシリコーン樹脂等の弾性材料で一体成形される。
【００１６】
本体３は固定基板５上に固定されるが、固定基板５には予め所定の電気回路が印刷されており、その電気回路を接続又は遮断することのできるスイッチ回路を構成するため、押圧操作部２の下面には固定基板５上の固定電極６と接触することのできる金属接点７が設けられている。
【００１７】
金属接点７は、固定電極６と接触する接触部８と、この接触部８の反対側に押釦スイッチ用部材１の本体３と接合するための接続仕切膜９を有している。より具体的には、押圧操作部２に対応する押釦スイッチ用部材１の本体３の下面に設けられた押圧凸部１０に、金属接点７が接続仕切膜９を介して固定されている。
【００１８】
金属接点７は後述する実施例で示すように５０〜１００μｍ程度といった極めて薄く変形し易いものであるため、それ自体では取り扱いが面倒である。そこで、押釦スイッチ用部材１の本体３との一体化を容易にすることをも考慮し、押釦スイッチ用部材１の本体３と接着性のよい押釦スイッチ用部材１の本体３と同様の組成からなる弾性部材１１を接続仕切膜９に設けている。以下、金属接点７と弾性部材１１とを一体にしたものを接点構造体１２ということとする。
【００１９】
なお、接続仕切膜９は必ずしも充実体でなくてもよく、金属接点７と弾性部材１１とを一体成形する際に、弾性部材１１が接触面８を被うことのない程度の孔があいていてもよい。
【００２０】
図３及び図４は、金属接点の接触面側から見た平面図であり、図３は接触部に独立した凹部が形成されている場合を示し、図４は接触部に連続した凹部が形成されている場合を示している。
【００２１】
接触部８に複数の独立した凹部１３を設けた場合には、図３に示したように、各凹部１３同士の間に連続した金属壁２６の先端表面で接触面が構成される。接触部８に連続した凹部１４を設けた場合には、図４に示したように、金属接点７の独立した金属柱２９の先端表面で接触面が構成される。なお、後者の場合では、各金属柱２９同士の間には連続した凹部１４があるが、各金属柱２９同士は接続仕切膜９で一体になっているので、離れている２つの固定電極６に異なる金属柱２９が接触した場合であっても、その２つの固定電極６を導通させることができる。
【００２２】
独立した凹部１３又は金属柱２９は、その横断面が正三角形、正四角形、正六角形であれば接触部８に稠密に複数配列することができるので、望ましい。しかし、これに限らず、この発明の目的を達成することができる範囲で円形、楕円形、正八角形の他、他の横断面形状を使用することができる。
【００２３】
次に、この発明の実施の形態に係る押釦スイッチ用部材の使用状態について説明する。
【００２４】
図５は、微小な異物が金属接点と固定電極との間に侵入した場合の説明図であり、（ａ）は金属接点の凹部に異物が入った場合を示し、（ｂ）は金属接点の接触面の先端に異物が入った場合を示している。
【００２５】
図５（ａ）に示したように、凹部１３の横断面の面積より小さな外形寸法を有する異物１５が凹部１３に入った場合には、凹部１３に異物１５が収まるため、金属接点７の接触面８の全面が固定電極６に接触することができるから、導通性能に変わりなく通常通り使用できる。
【００２６】
図５（ｂ）に示したように、金属接点７の接触部８の先端と固定電極６との間に異物１５が挟まった場合には、異物１５の直上の金属接点７の薄肉の接続仕切膜９とこの接続仕切膜９と一体となっている弾性部材１１の一部が弾性変形して僅かに上昇することになる。この場合、異物１５が接触している接触部８の一部が固定電極６に接触できないことになっても、接触部８のその他の部分は固定電極６に接触することができ、固定電極６と接触部８との接触面積の減少を最小限に留めることができる。したがって、金属接点７の接触部８の先端と固定電極６との間に異物１５が挟まった場合でも、導通しないことや導通性能を著しく低下させることにはならない。
【００２７】
以下、この発明の実施の形態に係る押釦スイッチ用部材の製造方法について説明する。
【００２８】
まず、金、金合金、銀、銀合金、銅、銅合金（洋白、燐青銅等）、ステンレス、ニッケル、ニッケル合金、バラジウム合金等の導電性が良好な金属材料からなる金属シートの一方の面１７に多数の独立した凹部１３又は連続した凹部１４を有する接触部８を形成する。ここで、金属シートに腐食し易いものを使用する場合には、接触部８の先端に金又は金合金等の腐食し難い材料によるメッキ処理を行えばよい。好ましくは、延性があり弾性変形容易な耐食性のよい洋白にニッケルメッキの下地を施した後に、金メッキを施したものがよい。
【００２９】
金属シートの一方の面１７に独立した凹部１３又は連続した凹部１４を形成するには、エッチング加工又はプレス加工やその他の手段により所望の形状に加工すればよい。
【００３０】
エッチング加工の場合には、図２及び図３に示したように、当初の金属シートの厚みが金属接点７の全高となり、その厚みの中で独立した凹部１３又は連続した凹部１４が彫り込まれ、その残りの部分が接続仕切膜９となる。接続仕切膜９の厚さｔは、接触部８に異物１５が侵入した場合に接触部８の一部が容易に変形でき、かつその変形した部分が容易に弾性復元できることを目的として決定される。例えば、エッチング加工により独立した凹部１３又は連続した凹部１４を形成する場合であって、金属接点７は、独立した凹部１３又は連続した凹部１４の形状と大きさにもよるが、接触仕切膜９の厚さｔは５０μｍ以下がよく、より好ましくは１０〜２０μｍとするとよい。また、独立した凹部１３又は連続した凹部１４の高さは、金属接点７部に侵入する異物１５の大きさや凹部１３又は連続した凹部１４の横断面の面積にもよるが、２０〜７０μｍが好ましい。したがって、エッチング加工前の金属シートの厚さは３０〜９０μｍのものを使用すればよい。
【００３１】
プレス加工の場合には、例えば、金属シートの一方の面１７からポンチを押し込んで独立した凹部１３を形成すると、他方の面１８に独立した凹部１３の高さとほぼ等しい高さの突起１９が張り出すことになるから、金属接点７の全高は加工前の金属シートの厚みより大きくなる。したがって、加工前の金属シートの厚さは、エッチング加工するものに比べて薄くてよく、３０〜５０μｍのものを使用すればよい。
【００３２】
ここで、金属シートをプレス加工した場合の接続仕切膜９とは、接触面側の金属壁２６と他方の面１８に張り出している突起１９を取り去った状態を想定したものであって、この接続仕切膜９から何ら突設物のない薄板状の厚さを持って接続仕切膜９の厚さｔとしている。
【００３３】
金属シートの一方の面１７に接触部８の加工が済んだら、次に、接触部８の反対側に当たる金属シートの他方の面１８に、押釦スイッチ用部材１の本体２と同様の組成を有する弾性シート（弾性部材）１１を積層し加熱加圧して弾性シート付き金属シートを製作する。ここで、エッチング加工された金属シートの場合は弾性シート１１と接触する部分が平面であるが、プレス加工された金属シートの場合は弾性シート側に複数の突起１９が食い込む状態となる。したがって、プレス加工された金属シートを使用した場合の方が、エッチング加工された金属シートを使用した場合より弾性シート１１との接触面積が大きくなり、結果として、金属シートと弾性シート１１と接着強度の高いものが得られる。また、エッチング加工よりプレス加工の方が一般に製造単価が安いため、プレス加工された金属シートと弾性シート１１との組み合わせものの方が製造コストが安くなる利点がある。
【００３４】
ただし、図６に示したように、プレス加工された金属シートを使用した場合は、金属シートの他方の面１８に複数の突起１９を有し、この複数の突起１９が弾性シート１１に食い込んでいるので、接続仕切膜９の厚さｔは、独立した凹部１３又は連続した凹部１４の全高を同一にした場合は、接触部８の弾性変形の度合いがエッチング加工された金属シートを使用した場合より小さくなる。したがって、金属シートをエッチング加工によるかプレス加工によるかで、使用する弾性シート１１の硬度を変える等の配慮が必要となる。
【００３５】
弾性シート付き金属シートが完成したら、次に、弾性シート付き金属シートから所定平面形状の接点構造体１２を分離するため打ち抜き加工等による切断作業を行う。
【００３６】
切断作業においては、図７に示したように、ダイセットに備え付けられたポンチＰとダイスＤとによる打ち抜き加工を行うが、弾性シート付き金属シートから接点構造体１２を打ち抜く際に、ポンチＰの周囲をセット治具１６で加圧しつつポンチＰの下部に対応する金属シートの部位をポンチＰの動きに連動して下降する支持部材２１で支持するとよい。これにより、接点構造体１２の切断時に生じる応力による変形を極力抑えることができ、接点構造体１２の平坦度が確保される。
【００３７】
接点構造体１２は、図８に示したように、押釦スイッチ用部材１の押圧操作部２に対応する押圧凸部１０と一体化させるため、接点構造体１２及び押釦スイッチ用部材１の形状の彫り込みのある雌側金型２２と雄側金型２３とからなる一対の圧縮成形金型２４に、まず押圧凸部用穴２５に金属接点７を金型側に向けて接点構造体１２を挿入し、その上からシリコーンゴム等の弾性材料を装入し、型締めして加熱加圧することで接点構造体１２の弾性部材１１の部分が押圧凸部１０と一体的に接合され、金属の接点構造体１２を有する押釦スイッチ用部材１を得る。
【００３８】
なお、上述した実施の形態では、押圧操作部２に対応する押圧凸部１０を有する押釦スイッチ用部材１について説明したが、これに限らず、押圧操作部２の下面に押圧凸部１０がない押釦スイッチ用部材１についてもこの発明は適用できる。その場合には、押圧操作部２に対応する押釦スイッチ用部材１の本体３に接点構造体１２を直接接合するようにすればよい。
【００３９】
さらに、上述した実施の形態では、押釦スイッチ用部材１の本体３に接点構造体１２を接合する方法として、押釦スイッチ用部材１と接点構造体１２とを圧縮成形金型で一体成形する方法について説明したが、これに限らず、押釦スイッチ用部材１の弾性材料の種類に応じて適宜他の方法を採用すればよい。例えば、弾性材料が熱可塑性樹脂であれば射出成形金型による一体成形が考えられる。一体成形に拘らなければ、押釦スイッチ用部材１と接点構造体１２とそれぞれ別個に成形し、両者を接着剤で接合するようにしてもよい。
【００４０】
【実施例】
次に、この発明の実施例と比較例及びこれらを使用した試験結果について説明する。
【００４１】
［実施例１］
厚さ５０μｍの洋白からなる金属シートの一方の面１７をエッチング加工することにより、図３に示したような、接触部８に高さ３０μｍの横断面が正六角形をした独立した凹部１３を等間隔に複数形成した。このとき、接続仕切膜９の厚さｔは２０μｍとなる。
【００４２】
金属シートの独立した凹部１３同士の間に介在する金属壁２６の厚さは４０μｍとして、独立した凹部１３の横断面の対辺間距離（以下、これを凹部空間幅という。）を１３０μｍとしたとき、接触部８の平面から見た投影面積とエッチング加工により削除された複数の独立した凹部１３の平面から見た総投影面積の比を百分率で表したものを開口率とすると、実施例１の金属シートの開口率は約６０％となる。
【００４３】
次に、エッチング加工の済んだ金属プレートの接触部８の先端表面（金属壁２６の先端表面）にニッケルメッキの下地を施し、その上から金メッキを施した。
【００４４】
次に、接触部８の反対側に当たる金属シートの他方の面１８にプライマー（信越化学工業（株）製、Ｎｏ．２５）２７を塗布し、１８０℃で１時間かけて乾燥させた。
【００４５】
その後、金属シートのプライマー２７の塗布面に、シリコーンゴムコンパウンド（信越化学工業（株）製、ＫＥ−９５１Ｕ）を１００重量部に対して、架橋剤（信越化学工業（株）製、Ｃ−８）を２重量部配合したシリコーンゴムシート（弾性シート）１１を積層し、１６０℃で５分間加熱圧縮成形してシリコーンゴムシート１１と一体化して弾性シート付き金属シートを得た。
【００４６】
弾性シート付き金属シートから平面形状が直径３ｍｍの円形をした接点構造体１２を打ち抜き加工にて切断した。
【００４７】
次に、接点構造体１２及び押釦用カバー部材１の形状の彫り込みのある雌側金型２２と雄側金型２３とからなる一対の圧縮成形金型２４に、まず押圧凸部用穴２５に金属接点７を金型側に向けて接点構造体１２を挿入し、その上からシリコーンゴムコンパウンド（信越化学工業（株）製、ＫＥ−９４１Ｕ）を１００重量部に対して、架橋剤（信越化学工業（株）製、Ｃ−８）を２重量部配合したシリコーンゴムシート（弾性シート）１１を装入し、型締めして１７０℃で５分間の加熱加圧することで金属の接点構造体１２を有する押釦用カバー部材１を製作し、これを実施例１のＮｏ．１とした。
【００４８】
また、実施例１のＮｏ．１の金属シートの厚みを８０μｍとし接続仕切膜９の厚みｔを５０μｍとしたものを実施例１のＮｏ．２とし、金属シートの厚みを１００μｍとし接続仕切膜９の厚さｔを７０μｍとしたものを実施例１のＮｏ．３とし、金属シートの厚さを４０μｍとし接続仕切膜９の厚さｔを１０μｍとしたものを実施例１のＮｏ．４とした。
【００４９】
［実施例２］
厚さ５０μｍの洋白からなる金属シートの一方の面１７をエッチング加工することにより、図４に示したような、接触部８に高さ３０μｍの横断面が正六角形をした金属柱２９を等間隔に複数配置された形態を呈する連続した凹部１４を形成した。このとき、接続仕切膜９の厚さｔは２０μｍとなる。
【００５０】
金属シートの連続した凹部１４の幅（金属柱２９同士の隙間：凹部空間幅）は８０μｍとして、金属柱２９の横断面の対辺間距離を１３０μｍとしたとき、接触部８の平面から見た投影面積とエッチング加工により削除された連続した凹部１４の平面から見た総投影面積の比を百分率で表したものを開口率とすると、実施例２の金属シートの開口率は約６０％となる。
【００５１】
その他の条件については、実施例１と同様であるため、その説明を省略する。
【００５２】
［実施例３］
厚さ５０μｍの洋白からなる金属シートの一方の面１７からポンチを当ててプレス加工し、図６に示したような、接触部８に高さ４０μｍの直径２２０μｍの独立した凹部１３を等間隔に複数形成した。このとき、接続仕切膜９の厚さｔは１０μｍとなる。
【００５３】
ここで、金属シートをプレス加工した場合の接続仕切膜９とは、接触面側の金属壁２６と他方の面１８に張り出している突起１９を取り去った状態を想定したものであって、この接続仕切膜９から何ら突設物のない想定した薄板状の膜体の厚さを持って接続仕切膜９の厚さｔとしている。
【００５４】
金属シートの独立した凹部１３同士の間に介在する金属壁２６の厚さは５０μｍとして、独立した凹部１３の横断面の直径は２２０μｍであるから、接触部８の平面から見た投影面積とプレス加工により作られた独立した凹部１３の平面から見た総投影面積の比を百分率で表したものを開口率とすると、実施例３の金属シートの開口率は約６０％となる。
【００５５】
その他の条件については、実施例１と同様であるため、その説明を省略する。
【００５６】
［実施例４］
厚さ５０μｍのＳＵＳ３０４からなる金属シートの一方の面１７をエッチング加工することにより、図３に示したような、接触部８に高さ４０μｍの横断面が正六角形をした独立した凹部１３を等間隔に複数形成した。このとき、接続仕切膜９の厚さｔは１０μｍとなる。
【００５７】
その他の条件については、実施例１と同様であるため、その説明を省略する。
【００５８】
［比較例１］
厚さ５０μｍの洋白からなる金属シートに何ら加工しない接触部８が凹凸のない平坦面であるものを使用した。したがって、比較例１の場合の開口率は０％である。
【００５９】
その他の条件については、実施例１と同様であるため、その説明を省略する。
【００６０】
［試験とその結果］
以上のような実施例１乃至３と比較例１について、以下のような試験を行った。
【００６１】
接点構造体１２の接触部８と固定電極６との間に絶縁性の異物１５として粒径１００μｍのガラスビーズを５個／直径３ｍｍの円形面積、１０個／直径３ｍｍの円形面積、２０個／直径３ｍｍの円形面積の３種類の密度で均一に分布させて配置し、固定電極に直流１２Ｖ、５００ｍＡの負荷をかけて打鍵試験を行い、その際の電圧降下値を測定する試験方法を採用した。なお、打鍵条件は荷重５００ｇで１回／秒で５００回とした。
【００６２】
判定基準は、電圧降下値の測定値なし（非導通）の場合、又は測定値の読み取り不可能（接触不安定）の場合をＮＧとした。また、絶縁性の異物１５が２０個／直径３ｍｍの円形面積でも導通可能な場合を◎、１０個／直径３ｍｍの円形面積でも導通可能であるが２０個／直径３ｍｍの円形面積でＮＧの場合を○、５個／直径３ｍｍの円形面積でＮＧの場合を×として判定した。
【００６３】
以上のような試験方法及び判定基準により、表１に示したような試験結果を得た（表中の数字の単位はすべてμｍである）。
【００６４】
試験結果としては、エッチング加工により接触部８に独立した凹部１３を形成した接続仕切膜９の厚さｔが２０μｍである実施例１のＮｏ．１と、接続仕切膜９の厚さが１０μｍである実施例１のＮｏ．４、及びエッチング加工により接触部８に連続した凹部１４を形成した接続仕切膜９の厚さｔが２０μｍである実施例２とは、絶縁性の異物１５が２０個／直径３ｍｍの円形面積でも導通可能であった。また、エッチング加工により接触部８に独立した凹部１３を形成した接続仕切面９の厚みが５０μｍである実施例１のＮｏ．２とプレス加工により接触部８に独立した凹部１３を形成した接続仕切膜９の厚さｔが１０μｍである実施例３と、金属シートがステンレスでエッチング加工により接触部８を独立した凹部１３を形成した接続仕切膜９の厚さｔが１０μｍである実施例４とは、１０個／直径３ｍｍの円形面積でも導通可能であるが２０個／直径３ｍｍの円形面積では接触部８と固定電極６との接触が不安定であった。また、エッチング加工により接触部８に独立した凹部１３を形成した接続仕切膜９の厚さが７０μｍである実施例１のＮｏ．３と接触部８に何ら凹凸のない平坦面の厚さが５０μｍである比較例１とは、５個／直径３ｍｍの円形面積で接触部８と固定電極６との接触が不安定であった。
【００６５】
この試験結果から判断すると、繰り返し使用した場合に１０個／直径３ｍｍの円形面積以上で導通可能であるものを実用的な範囲であると仮定した場合には、導電障害を起こし難くくするための効果的な接触部８の局所的な弾性変形が得られるためには、接続仕切膜９の厚さｔが５０μｍ以下であることが望ましく、プレス加工により接触部８に凹部又は凸部を形成した場合には接続仕切膜９の厚さｔが１０μｍ以下であることが望ましいといえる。
【００６６】
【表１】
2004134241.tif 000003
【００６７】
【発明の効果】
以上説明したように、請求項１又は２に記載の発明によれば、金属接点は、本体と接合する接続仕切膜を有し、該接続仕切膜には接触部が突設しており、該接触部には微小な異物が入り得る独立又は連続した凹部が形成されているので、固定電極に押釦スイッチ用部材を接触させた際、固定電極と金属接点との接触面の凹部に絶縁性の異物が存在しても、凹部の横断面積より小さい絶縁性の異物は凹部に入り込むことができ、金属接点の接触面と固定電極との接触面積を減少させることがなく、また、隣接する凹部を仕切る金属壁や隣接する凸部に跨って絶縁性の異物が存在していても、金属接点の変形が容易であるため、金属接点が絶縁性の異物に応じて局部的に変形することができ、接触面積を大幅に減少させることがない。そのため、金属接点と固定電極との間に絶縁性の異物が存在しても、導通に有効な接触面積を確保することができるので導電障害を起こし難い。
【００６８】
さらに、金属接点の接触部は接続仕切膜で押釦スイッチ用部材の本体と仕切られているため、金属接点と弾性部材との一体成形時に弾性部材の樹脂材料が接触面側に被ることがないから、成形不良による導通性能の低下が防止できる。
【００６９】
請求項３に記載の発明によれば、金属接点が延性を有する金属材料であって、接続仕切膜の厚さが５０μｍ以下であるので、請求項１又は２の効果に加えて、接触部の局部的な弾性変形の性能をより確実に実現できる。
【００７０】
請求項４に記載の発明によれば、金属接点の接続仕切膜には、押釦スイッチ用部材と同様の組成を有する弾性部材が設けられているので、接点構造体と押釦スイッチ用部材との接合強度が高いものが得られるから、請求項１乃至３のいずれか１つの効果に加えて、より信頼性の高い押釦スイッチ用部材が得られる。
【００７１】
請求項５に記載の発明によれば、金属シートの一方の面にエッチング加工又はプレス加工により接触部に微小な異物が入り得る独立又は連続した凹部を形成する工程と、金属シートの他方の面に弾性シートを積層し加熱加圧して弾性シート付き金属シートを製作する工程と、該弾性シート付き金属シートから所定平面形状の接点構造体を分離する切断工程と、分離切断した接点構造体を押釦スイッチ用部材に接合する工程とを有するので、一般的な製造技術で導通障害の起こり難い金属接点を備えた押釦スイッチ用部材が得られる。
【００７２】
請求項６に記載の発明によれば、切断工程は、ダイセットに備え付けられたポンチとダイスとによる打ち抜き加工を行うものであって、弾性シート付き金属シートから接点構造体を打ち抜く際に、弾性シートにポンチを宛い、ポンチの周囲の弾性シートを加圧しつつポンチの下部に対応する金属シートの部位をポンチの動きに連動して下降する支持部材で支持するようにしたので、切断時に生じる応力による変形を極力抑えることができるため、請求項５の効果に加えて、接点構造体の平坦度が確保されることとなるから、押釦スイッチ用部材との一体化作業を正確に、かつ円滑に行うことができ、生産性及び製品の歩留まりを向上させることができる。
【図面の簡単な説明】
【図１】この発明の実施形態に係る押釦スイッチ用部材の要部断面図である。
【図２】同押釦スイッチ用部材の接点構造体の要部縦断面図である。
【図３】同押釦スイッチ用部材の金属接点の接触面側から見た平面図であり、接触部に独立した凹部が形成されている場合を示している。
【図４】同押釦スイッチ用部材の金属接点の接触面側から見た平面図であり、接触部に連続した凹部が形成されている場合を示している。
【図５】同押釦スイッチ用部材に微小な異物が金属接点と固定電極との間に侵入した場合の説明図であり、（ａ）は金属接点の凹部に異物が入った場合を示し、（ｂ）は金属接点の接触部の先端に異物が入った場合を示している。
【図６】同押釦スイッチ用部材の接点構造体の要部縦断面図であり、接触部に独立した凹部をプレス加工により形成した場合を示している。
【図７】押釦スイッチ用部材の打ち抜き加工方法を示した説明図である。
【図８】同押釦スイッチ用部材の製造方法を示した金型断面の説明図である。
【符号の説明】
１　押釦スイッチ用部材
２　押圧操作部
３　本体
６　固定電極
７　金属接点
８　接触部
９　接続仕切膜
１０　押圧凸部
１１　弾性部材（弾性シート）
１２　接点構造体
１３　独立した凹部
１４　連続した凹部
１５　異物
１６　セット治具
１７　金属シートの一方の面
２６　金属壁
２９　金属柱
【図１】
2004134241.tif 000004
【図２】
2004134241.tif 000005
【図３】
2004134241.tif 000006
【図４】
2004134241.tif 000007
【図５】
2004134241.tif 000008
【図６】
2004134241.tif 000009
【図７】
2004134241.tif 000010
【図８】
2004134241.tif 000011